ЛАКОВАЯ КОМПОЗИЦИЯ
LACQUER COMPOSITION

Изобретение относится к радиоэлектронной технике, в частности к получению лаковых композиций, и может быть использовано в бортовых микрополосковых СВЧ-устройствах.
Известна «Полимерная композиция для поглощения высокочастотной энергии» [RU 2349615 С1, опубл. 20.03.2009], содержащая полимер - каучук синтетический низкомолекулярный диметилсилоксановый СКТН, катализатор - катализатор холодного отверждения №68, а также поглощающий наполнитель. В качестве поглощающего наполнителя полимерная композиция для поглощения высокочастотной энергии содержит железо карбонильное радиотехническое марки Р-10, при следующем соотношении компонентов, мас.ч.: каучук синтетический низкомолекулярный диметилсилоксановый СКТН 15-25, железо карбонильное Р-10 78-83, катализатор холодного отверждения №68 0,6-1,0
Наиболее близкой по технической сущности к предлагаемой лаковой композиции является композиция эпоксидная влагозащитная «КЭВ» (РД 107.9.4002-96) с добавлением отвердителя АФ-2 для эпоксидных смол (ТУ 2494-052-00205423-2004) при следующем соотношении компонентов, в вес.ч.:
Композиция эпоксидная влагозащитная «КЭВ» (ТУ 301-05-ОХЗ-07-93)
100
Отвердитель АФ-2
11-13
Композицию тщательно смешивается с отвердителем АФ-2. Полученную композицию после нанесения выдерживают при температуре (25±10)°С в течение (10-20) мин, затем отверждают при температуре (65±5)°С.
Недостатком этой композиции является невозможность лакового покрытия поглощать высокочастотную энергию.
Техническим результатом предлагаемого изобретения является получение лаковой композиции с высокими поглощающими свойствами при малой величине наносимого поглощающего слоя.
Сущность предлагаемой лаковой композиции состоит в том, что она содержит отвердитель АФ-2 (ТУ 2494-052-00205423-2004),
Новыми признаками, позволяющими достичь заявляемого результата, является содержание в нем фторопластового лака ЛФЭ-32 ЛНХ (ТУ 6-05-1884-80), представляющего собой растворы фторопластов - 32 л, 42 л, 26 л и 23 л и эпоксидной смолы марок ЭХД и ЭД-8, углеродные нанотрубки (Углеродные нанотрубки «Таунит» представляют собой длинные полые волокна, состоящие из графеновых слоев фуллереноподобной конструкции. Количество графеновых слоев не более 30, диаметр - от 10 до 60 нанометров. При этом количество структурированного углерода не менее 95%) и базальта чешуйчатого (ТУ 180-15-001-90), при следующем соотношении компонентов, г.:
Лак ЛФЭ-32 ЛНХ
50-60
Углеродные нанотрубки «Таунит»
3,0-7,0
Базальт чешуйчатый
3,0-5,0
Отвердитель АФ-2
0,6-08
В лак ЛФЭ-32ЛНХ добавляются углеродные нанотрубки небольшими порциями с перемешиванием при помощи механической мешалки и также порциями при постоянном перемешивании вводится базальт чешуйчатый. Композиция перемешивается до однородного состояния в течение 25 минут. Затем в композицию вводится отвердитель АФ-2 и перемешивают с помощью мешалки в течение (10-15) минут. Композиция наносится в два слоя. Первый слой высушивается при температуре (25±5)°С в течение 1 ч. Второй слой высушивается при температуре (25±5)°С в течение 1 ч затем при температуре 70°С - 6 ч.
В таблице 1 приведены составы предлагаемой лаковой композиции
Таблица 1
№ п.п
Компоненты, г
Пример 1
Пример 2
Пример 3
1
Лак ЛФЭ-32ЛНХ (ТУ 6-05-1884-80)
50
55
60
2
Углеродные нанотрубки «Таунит»  (УНТ)
3
5
7
3
Базальт чешуйчатый (ТУ 180-15-001-90)
3
4
5
4
Отвердитель АФ-2
0,6
0,7
0,8
Указанный диапазон компонентов выбран вследствие того, что при уменьшении количества УНТ и базальта чешуйчатого невозможно достичь требуемое поглощение паразитного излучения в замкнутом объеме СВЧ-устройств, а при увеличении их количества не возможно использовать лаковую композицию из-за увеличения ее вязкости, неоднородности и уменьшения эластичности.
Количество отвердителя АФ-2 рассчитывается на количество эпоксидных групп. При уменьшении количества отвердителя АФ-2 не происходит полного отверждения лаковой композиции, уменьшается адгезия лаковой композиции к металлической подложке.
В таблице приводятся результаты сравнительных испытаний аналога и заявляемой лаковой композиции для поглощения высокочастотной энергии в двадцатиканальном волноводном распределителе.
Таблица 2
№ п.п.
Показатели
Аналог
Пример 1
Пример 2
Пример 3
1
Изменение затухания в диапазоне частот f=(8,5-12)ГГц, дБ
0,25…0,95
0,1…0,89
0,23…0,8
0,3…0,82
2
КСВ, дБ
1,4…2,1
1,3…1,5
1,03…1,3
1,1…1,3
3
Толщина, мм
2
0,8
0,8
0,8
Как видно из таблицы 2, предлагаемая лаковая композиция для поглощения высокочастотной энергии имеет ряд преимуществ:
- эффективность поглощения при небольшой толщине поглощающего слоя;
- использование в бортовых микрополосковых СВЧ-устройствах.